(57)【要約】      （修正有）【課題】本発明は未硬化樹脂を不織布シートの繊維空隙内へ適切に含浸することができ、熱硬化等による不織布シートの繊維強化剛体板化と、コンクリート表面への強固な貼付を図り、所要の補修効果を上げることができるコンクリートの剥落防止用不織布シートを提供する。【解決手段】合成樹脂製繊維１ａから成る不織布シート１に紫外線硬化形樹脂又は熱硬化形樹脂又は湿気硬化形樹脂の未硬化樹脂２を含浸し、該未硬化樹脂２を含浸した不織布シート１の表面に保護用剥離シート３，４を貼付した構造を有するコンクリートの剥落防止用不織布シート。【選択図】図１
2010090543.tif 000002
【特許請求の範囲】
【請求項１】
合成樹脂製繊維から成る不織布シートに紫外線硬化形樹脂又は熱硬化形樹脂又は湿気硬化形樹脂の未硬化樹脂を含浸し、該不織布シートをコンクリート表面の要補修部位を覆うように貼付して補修を行う構成を有することを特徴とするコンクリートの剥落防止用不織布シート。
【請求項２】
上記未硬化樹脂を含浸した不織布シートの一方又は／及び他方の表面に保護用剥離シートを貼付したことを特徴とする請求項１記載のコンクリートの剥落防止用不織布シート。
【請求項３】
合成樹脂製繊維から成る不織布シートに紫外線硬化形樹脂又は熱硬化形樹脂又は湿気硬化形樹脂の未硬化樹脂を含浸し、該未硬化樹脂を含浸した不織布シートの一方の表面に合成樹脂製の耐候性フィルムを貼付した構成を有し、上記不織布シートの耐候性フィルムを貼付した側とは反対側の表面を以ってコンクリート表面の要補修部位を覆うように貼付して補修を行う構成を有することを特徴とするコンクリートの剥落防止用不織布シート。
【請求項４】
上記未硬化樹脂を含浸した不織布シートの耐候性フィルムの外表面又は／及び該耐候性フィルムを貼付した側とは反対側の表面に保護用剥離シートを貼付したことを特徴とする請求項３記載のコンクリートの剥落防止用不織布シート。
【請求項５】
上記不織布シートがビニロン繊維から成り、１〜５ｍｍの厚みを有することを特徴とする請求項１又は２又は３又は４記載のコンクリートの剥落防止用不織布シート。
【発明の詳細な説明】
【技術分野】
【０００１】
本発明は橋梁、トンネル、壁等のコンクリート構造物の表面が劣化し剥落するのを防止するコンクリートの剥落防止用不織布シートに関する。
【背景技術】
【０００２】
橋梁におけるコンクリート床版においては路面からの漏水によりコンクリート床版下面のコンクリートが劣化し剥落する現象が多発している。
【０００３】
特許文献１は上記コンクリート劣化による剥落の危険部位の補修方法として、上記部位の表層コンクリートを除去し、該表層コンクリート除去面域内に補強樹脂繊維入りポリマーセメントモルタルを充填し、該充填モルタルの表面に合成樹脂製ネットを添着し、更に該合成樹脂製ネットの表面に上記補強樹脂繊維入りポリマーセメントモルタルを塗布し、該メッシュを同モルタル内に埋設する現場施工法を開示している。
【０００４】
【特許文献１】特開２００７−１００４２３号公報
【発明の開示】
【発明が解決しようとする課題】
【０００５】
然しながら、上記補修工法では数次の工程と工事日数を要し、工費高となる問題を有しており、特に上記コンクリート剥落の危険部位（要補修部位）の補修に迅速に対応できない問題を有している。
【０００６】
本発明は上記問題を適切に解決するコンクリートの剥落防止用不織布シートを提供するものである。
【課題を解決するための手段】
【０００７】
第一例として、本発明に係るコンクリートの剥落防止用不織布シートは、合成樹脂製繊維から成る不織布シートに紫外線硬化形樹脂又は熱硬化形樹脂又は湿気硬化形樹脂の未硬化樹脂を含浸し、該不織布シートをコンクリート表面の要補修部位を覆うように貼付して上記未硬化樹脂の硬化を促す構成を有する。
【０００８】
上記未硬化樹脂を含浸した不織布シートの一方又は／及び他方の表面には、保護用剥離シートを貼付した積層構造にする。
【０００９】
上記第一例に係るコンクリートの剥落防止用不織布シートは、上記未硬化樹脂を含浸した不織布シートの一方の表面を以ってコンクリート表面に貼付しコンクリートの要補修部位を覆う。該貼付面に保護用剥離シートで覆った構成とした場合には、該剥離シートを剥離し、該剥離面を以って不織布シートをコンクリート表面に貼付する。
【００１０】
次に、上記不織布シートにコンクリート表面への貼付面とは反対側の表面から転圧を与えて不織布シートを圧縮しつつ、含浸した未硬化樹脂による上記コンクリート表面への均一な面接着を図り、上記不織布シートに含浸した未硬化樹脂の硬化を促す。
【００１１】
上記転圧を与える側の表面を保護用剥離シートで覆った構成とした場合には、該保護用剥離シートに転圧ローラー等により転圧を加えて不織布シートを圧縮しつつ、含浸した未硬化樹脂による上記コンクリート表面への均一且つ健全なる面接着を図り、転圧後に該剥離シートを剥離し上記不織布シートに含浸した未硬化樹脂の硬化を促す。
【００１２】
上記未硬化樹脂の硬化によって不織布シートのコンクリート表面への貼付強度を強固にし、同時に不織布シートを繊維によって補強された剛体板化し、該剛体板化された不織布シートで上記コンクリート表面を覆い要補修部位の基本的な補修を完了する。
【００１３】
次に第二例として、本発明に係るコンクリートの剥落防止用不織布シートは、合成樹脂製繊維から成る不織布シートに紫外線硬化形樹脂又は熱硬化形樹脂又は湿気硬化形樹脂の未硬化樹脂を含浸し、該未硬化樹脂を含浸した不織布シートの一方の表面に合成樹脂製の耐候性フィルムを貼付した構成を有し、上記不織布シートの該耐候性フィルムを貼付した側とは反対側の表面を以ってコンクリート表面の要補修部位を覆うように貼付し上記未硬化樹脂の硬化を促す構成を有する。
【００１４】
上記未硬化樹脂を含浸した不織布シートの耐候性フィルムの外表面又は／及び該耐候性フィルムを貼付した側とは反対側の表面には、保護用剥離シートを貼付した積層構造にする。
【００１５】
上記第二例に係るコンクリートの剥落防止用不織布シートは、上記耐候性フィルムを貼付した側とは反対側の保護用剥離シートを剥離し、該剥離面を未硬化樹脂を以ってコンクリート表面に貼付しコンクリートの要補修部位を覆う。
【００１６】
上記コンクリート表面への貼付面に保護用剥離シートを貼付しない構成とした場合には、不織布シートの耐候性フィルムを貼付した側とは反対側の表面を未硬化樹脂を以ってコンクリート表面に貼付し要補修部位を覆う。
【００１７】
次に、上記耐候性フィルムの外表面に貼付した保護用剥離シートの外表面に転圧ローラー等にて転圧を加えて不織布シートを圧縮しつつ、同シートに含浸した未硬化樹脂による上記コンクリート表面への均一且つ健全な面接着を図る。
【００１８】
次に、上記転圧を加えた保護用剥離シート、即ち上記耐候性フィルムを貼付した側の保護用剥離シートを剥離し、上記不織布シートに含浸した未硬化樹脂の硬化を促す。
【００１９】
上記転圧を与える側の耐候性フィルムの表面を保護用剥離シートで覆わない構成とした場合には、該耐候性フィルムの表面に転圧ローラー等により転圧を加えて不織布シートを圧縮しつつ、含浸した未硬化樹脂による上記コンクリート表面への均一且つ健全なる面接着を図り、上記不織布シートに含浸した未硬化樹脂の硬化を促す。
【００２０】
上記未硬化樹脂の硬化によって不織布シートのコンクリート表面への貼付強度を強固にし、同時に不織布シートを繊維によって補強された剛体板化し、該剛体板化された不織布シートで上記コンクリート表面を覆い要補修部位の基本的な補修を完了する。
【００２１】
上記各例における不織布シートはビニロン繊維の不織布にし、１〜５ｍｍの厚みにする。
【発明の効果】
【００２２】
本発明によれば、上記未硬化樹脂を不織布シートの繊維空隙内へ適切に含浸することができ、熱硬化等による不織布シートの繊維強化剛体板化と、コンクリート表面への強固な貼付を図り、所要の補修強度を上げることができる。
【００２３】
加えて本発明によれば、要補修部位に不織布シートを貼付するのみで、貼付後の未硬化樹脂の自然硬化を待って容易に且つ迅速に補修を行うことができ、要補修部位の補修の要請に適切に対応できる。
【００２４】
特に本発明に係るコンクリートの剥落防止用不織布シートは、劣化を生じ剥落の危険が生じているコンクリート表面の要補修部位の現場施工による補修に着工するまでの応急補修として有効である。
【発明を実施するための最良の形態】
【００２５】
以下本発明を実施するための最良の形態を図１乃至図５に基づき説明する。
【００２６】
第一例として、本発明に係るコンクリートの剥落防止用不織布シートは、図１に示すように、合成樹脂製繊維１ａによって構成される不織布シート１を基材とし、該不織布シート１に紫外線硬化形樹脂又は熱硬化形樹脂又は湿気硬化形樹脂の未硬化樹脂２を含浸した構成である。
【００２７】
上記未硬化樹脂２を含浸した不織布シート１の一方の表面又は／及び他方の表面には保護用剥離シート３，４を貼付した積層構造にすることができる。
【００２８】
上記未硬化樹脂２は浸漬、又は塗布等の方法により不織布シート１の繊維層内、即ち繊維１ａ間の空隙内へ含浸する。
【００２９】
上記不織布シート１の繊維層内への未硬化樹脂２の含浸により、不織布シート１の両表面に未硬化樹脂膜２ａが形成される。
【００３０】
図２Ａに示すように、橋梁のコンクリート床版やコンクリート製トンネル等のコンクリート構造物のコンクリート５外表面の亀裂や膨らみを生じている劣化部位を除去し、表層部鉄筋６を露出する。
【００３１】
次に図２Ｂに示すように、上記劣化部位の除去によって形成された凹所７（コンクリート除去面域）内に既知の繊維補強ポリマーセメントモルタル(補修モルタル）８を充填する。
【００３２】
次に図２Ｃに示すように、上記補修モルタル８の硬化を待って上記不織布シート１をコンクリート５の表面に貼付し、補修モルタル８を覆う。
【００３３】
即ち上記補修モルタル８の表面並びに該補修モルタル８の外周域のコンクリート構造物５の表面に不織布シート１を貼付し補修モルタル８を覆う。
【００３４】
不織布シート１のコンクリート５表面への貼付面に保護用剥離シート３を貼付した構成とした場合には、該保護用剥離シート３を剥離した後、不織布シート１を上記補修モルタル８の表面とコンクリート５表面へ貼付する。
【００３５】
次に他方の保護用剥離シート４の外表面に転圧ローラー等により転圧を加えて不織布シート１を圧縮しつつ、同シート１の未硬化樹脂膜２ａ、即ち未硬化樹脂２による上記コンクリート５表面への均一且つ健全なる面接着を図る。
【００３６】
次に図２Ｄに示すように、上記保護用剥離シート４を剥離し上記不織布シート１に含浸した未硬化樹脂２の硬化を促す。
【００３７】
上記保護用剥離シート４を貼付しない構成とした場合には、不織布シート１に直接転圧を与えてコンクリート５及び補修モルタル８表面への貼付を行い、上記未硬化樹脂２の硬化を促す。
【００３８】
上記未硬化樹脂２の硬化によって不織布シート１のコンクリート５表面への貼付強度を強固にし、同時に不織布シート１を繊維１ａによって補強された剛体板化し、該剛体板化された不織布シート１で上記コンクリート５表面を覆い要補修部位の基本的な補修を完了する。
【００３９】
第二例として、本発明に係るコンクリートの剥落防止用不織布シートは、図３に示すように、合成樹脂製繊維１ａから成る不織布シート１に紫外線硬化形樹脂又は熱硬化形樹脂又は湿気硬化形樹脂の未硬化樹脂２を含浸し、該未硬化樹脂２を含浸した不織布シート１の一方の表面に合成樹脂製の耐候性フィルム９を貼付した構造を有する。
【００４０】
上記未硬化樹脂２を含浸した不織布シート１の上記耐候性フィルム９の表面又は／及び該耐候性フィルム９を貼付した側とは反対側の表面に保護用剥離シート３，４を夫々貼付した積層構造を有する。
【００４１】
上記第二例は第一例に係る一方の保護用剥離シート４と不織布シート１との間に上記耐候性フィルム９を介在し、積層した構造である。
【００４２】
前記と同様、上記未硬化樹脂２は浸漬、又は塗布等の方法により不織布シート１の繊維層内、即ち繊維１ａ間の空隙内へ含浸する。
【００４３】
不織布シート１の繊維層内への未硬化樹脂２の含浸により、不織布シート１の両表面に未硬化樹脂膜２ａを形成する。
【００４４】
図４Ａに示すように、橋梁のコンクリート床版やコンクリート製トンネル等のコンクリート構造物のコンクリート５外表面の亀裂や膨らみを生じている劣化部位を除去し、表層部鉄筋６を露出する。
【００４５】
次に図４Ｂに示すように、上記劣化部位の除去によって形成された凹所７（コンクリート除去面域）内に既知の繊維補強ポリマーセメントモルタル(補修モルタル）８を充填する。
【００４６】
次に図４Ｃに示すように、上記補修モルタル８の硬化を待って上記不織布シート１をコンクリート５の外表面に貼付し、補修モルタル８を覆う。
【００４７】
不織布シート１のコンクリート５及び補修モルタル８表面への貼付面に保護用剥離シート３を貼付した構成とした場合には、該保護用剥離シート３を剥離した後、不織布シート１を上記補修モルタル８の表面と該補修モルタル８周域のコンクリート５表面へ貼付する。
【００４８】
次に他方の保護用剥離シート４の外表面、即ち上記耐候性フィルム９を貼付した側の外表面に転圧ローラー等により転圧を加えて不織布シート１を圧縮しつつ、同シート１の未硬化樹脂膜２ａ、即ち含浸未硬化樹脂２による上記コンクリート５表面への均一且つ強固な面接着を図る。
【００４９】
次に図４Ｄに示すように、上記保護用剥離シート４を剥離し上記不織布シート１に含浸した未硬化樹脂２の硬化を促す。
【００５０】
上記保護用剥離シート４を貼付しない構成とした場合には、耐候性フィルム９の表面に直接転圧を与えてコンクリート５表面への貼付を行い、上記未硬化樹脂２の硬化を促す。
【００５１】
上記未硬化樹脂２の硬化によって不織布シート１のコンクリート５表面への貼付強度を強固にし、同時に不織布シート１を繊維１ａによって補強された剛体板化し、該剛体板化された不織布シート１で上記コンクリート５と補修モルタル８表面を覆い、且つ外表面を耐候性フィルム９で覆った要補修部位の基本的な補修を完了する。
【００５２】
図５に示すように、上記各例に用いる不織布シート１内には芯材として合成樹脂製又は金属製等のネット１０を埋設することができる。ネット１０としては経線と緯線をクロスして形成した二軸ネット、又は経線と緯線と斜線をクロスして形成した三軸ネットの適用が可能である。
【００５３】
詳述すると、二枚の不織布シート１ｂ，１ｃ間に上記ネット１０を挟み、三者１ｂ，１０，１ｃを貼り合わせ積層構造にして、ネット強化不織布シート１を形成する。該ネット強化不織布シート１を図１，図３に示す不織布シート１に置き換えて使用する。
【００５４】
上記ネット強化不織布シート１は上記未硬化樹脂２の硬化によって、繊維１ａとネット１０によって補強された剛体板を形成し補強効果を大幅に向上する。
【００５５】
又第二例における上記耐候性フィルム９は一枚乃至二枚以上重ねて貼付することができる。又上記耐候性フィルム９は紫外線の透過が可能な透光性フィルムを用いる。
【００５６】
一適例として、上記第一、第二例における不織布シート１はビニロン繊維の不織布にし、１〜５ｍｍの厚みにする。好ましくは富圧縮弾性を持たせる為、３〜５ｍｍの厚みにする。
【００５７】
又上記第一、第二例における耐候性フィルム９はアクリル樹脂フィルム又はフッ素樹脂フィルム等にて形成する。その厚みは０．１〜１ｍｍである。
【００５８】
上記第一、第二例における未硬化樹脂２を形成する紫外線硬化形樹脂又は熱硬化形樹脂としては既知のエポキシ樹脂を用いることができ、同湿気硬化形樹脂としては既知のウレタン樹脂又はアクリル樹脂を用いることができる。
【００５９】
上記の通り紫外線硬化形樹脂である未硬化樹脂２は保護用剥離シート４を剥離し露出することによって硬化が促され、又熱硬化形樹脂である未硬化樹脂２は保護用剥離シート４を剥離し、又は剥離せずに加熱することによって硬化が促され、更に湿気硬化形樹脂である未硬化樹脂２は保護用剥離シート４を剥離し、蒸気等の水分を噴霧することによって、又は大気中の湿気を吸収させることによって硬化が促される。
【００６０】
又上記紫外線硬化形樹脂又は熱硬化形樹脂又は湿気硬化形樹脂における紫外線と熱と湿気の吸収を良好にするため、上記耐候性フィルム９を多孔シートで形成することができる。
【００６１】
上記コンクリート剥落防止用不織布シート１は長尺帯状にし、これを多重巻きしたロールにし、該ロールから同シート１を巻出しつつ必要長だけ切断して使用する。この場合保護用剥離シート３又は４がロールの外表面側に配置されるようにする。又は上記不織布シート１を枚葉にし、多重ねして使用に供する。
【図面の簡単な説明】
【００６２】
【図１】コンクリートの剥落防止用不織布シートの第一例を示す拡大断面図。
【図２】Ａ乃至Ｄは上記不織布シートによるコンクリート表面の補修工程を工程順に説明する拡大断面図。
【図３】コンクリートの剥落防止用不織布シートの第二例を示す拡大断面図。
【図４】Ａ乃至Ｄは上記不織布シートによるコンクリート表面の補修工程を工程順に説明する拡大断面図。
【図５】上記図１の第一例と図３の第二例に用いる不織布シートにネットを埋設した例を示す断面図。
【符号の説明】
【００６３】
１，１ｂ，１ｃ…不織布シート、１ａ…合成樹脂繊維、２…未硬化樹脂、２ａ…未硬化樹脂膜、３，４…保護用剥離シート、５…コンクリート、６…表層部鉄筋、７…凹所、８…繊維強化ポリマーセメントモルタル（補修モルタル）、９…耐候性フィルム、１０…ネット。
【図１】
2010090543.tif 000003
【図２】
2010090543.tif 000004
【図３】
2010090543.tif 000005
【図４】
2010090543.tif 000006
【図５】
2010090543.tif 000007